【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
（ａ）犠牲外側寝具用布と、
（ｂ）犠牲クッショニング材料と、
（ｃ）防火布とを順に含んでなる、裸火に対して耐性のある布複合体であって、
防火布が、１分あたり２０℃の速度で７００℃に空気中で加熱されたときに繊維重量の少なくとも１０パーセントを維持するセルロース繊維少なくとも１平方ヤードあたり０．５オンス（１平方メートルあたり１７グラム）と、耐熱性繊維少なくとも１平方ヤードあたり０．５オンス（１平方メートルあたり１７グラム）とを含んでなる不織布の単層である布複合体。
【請求項２】
請求項１に記載の布複合体を含んでなる、裸火に対して耐性のあるマットレス。
【請求項３】
請求項１に記載の布複合体を含んでなる、裸火に対して耐性のあるマットレス。
【請求項４】
請求項１に記載の布複合体を含んでなる、裸火に対して耐性のあるマットレス。
【請求項５】
マットレスと、マットレスファンデーションとを含んでなる、裸火に対して耐性のあるマットレスセットであって、前記マットレスセットが、請求項１に記載の布複合体を含んでなるマットレスセット。
【請求項６】
マットレスと、マットレスファンデーションとを含んでなる、裸火に対して耐性のあるマットレスセットであって、前記マットレスセットが、請求項１に記載の布複合体を含んでなるマットレスセット。
【請求項７】
マットレスと、マットレスファンデーションとを含んでなる、裸火に対して耐性のあるマットレスセットであって、前記マットレスセットが、請求項１に記載の布複合体を含んでなるマットレスセット。
【請求項８】
マットレスと、マットレスファンデーションとを含んでなる、裸火に対して耐性のあるマットレスセットであって、
マットレスが、布複合体と、マットレスコアとを含んでなり、布複合体が、
（ａ）犠牲外側寝具用布と、
（ｂ）犠牲クッショニング材料と、
（ｃ）単層不織防火布とを順に含んでなり、
マットレスファンデーションが、単層不織防火布と、支持構造とを含んでなり、
マットレスセットが、カリフォルニア州の技術報告６０３に従ってテストされたとき、３０分以内に１５０キロワット未満のピーク放熱速度を有し、最初の１０分以内に２５メガジュール未満の総放熱を有するマットレスセット。
【請求項９】
マットレスクッショニング材料の審美性を維持しながらマットレスを防火するための方法であって、マットレスが、寝具用布と、クッショニング材料と、マットレスコアとを順に有し、方法が、
（ａ）マットレスに、クッショニング材料とマットレスコアとの間に防火布を組入れる工程を含んでなり、
（ｂ）防火布が、１分あたり２０℃の速度で７００℃に空気中で加熱されたときに繊維重量の少なくとも１０パーセントを維持するセルロース繊維少なくとも１平方ヤードあたり０．５オンス（１平方メートルあたり１７グラム）と、耐熱性繊維少なくとも１平方ヤードあたり０．５オンス（１平方メートルあたり１７グラム）とを含んでなる不織布の単層である方法。
【手続補正２】
【補正対象書類名】明細書
【補正対象項目名】００５６
【補正方法】変更
【補正の内容】
【００５６】
【表３】
2007500623.tif 000001
本発明の好適な実施の態様は次のとおりである。
１．  （ａ）犠牲外側寝具用布と、
（ｂ）犠牲クッショニング材料と、
（ｃ）防火布とを順に含んでなる、裸火に対して耐性のある布複合体であって、
防火布が、１分あたり２０℃の速度で７００℃に空気中で加熱されたときに繊維重量の少なくとも１０パーセントを維持するセルロース繊維少なくとも１平方ヤードあたり０．５オンス（１平方メートルあたり１７グラム）と、耐熱性繊維少なくとも１平方ヤードあたり０．５オンス（１平方メートルあたり１７グラム）とを含んでなる不織布の単層である布複合体。
２．  外側寝具用布が、坪量が１平方ヤードあたり２から８オンス（１平方メートルあたり６７から２７１グラム）の織られたまたは編まれた布である上記１に記載の布複合体。
３．  クッショニング材料が、繊維の層、またはフォームの層、または繊維層およびフォーム層の組合せを含んでなる上記１に記載の布複合体。
４．  外側寝具用布およびクッショニング材料が、その総燃焼熱が１平方ヤードあたり５から１３０メガジュール（１平方メートルあたり６から１５５メガジュール）である量で存在する上記３に記載の布複合体。
５．  外側寝具用布およびクッショニング材料の総燃焼熱が、１平方ヤードあたり７５メガジュール（１平方メートルあたり９０メガジュール）未満である上記４に記載の布複合体。
６．  外側寝具用布およびクッショニング材料の総燃焼熱が、１平方ヤードあたり３０メガジュール（１平方メートルあたり３６メガジュール）未満である上記５に記載の布複合体。
７．  クッショニング材料の繊維の層が、繊維のバッティング、繊維の垂直にひだをつけられた配列、または繊維の網目である上記３に記載の布複合体。
８．  クッショニング材料の最小厚さが少なくとも１／４インチ（０．６ｃｍ）であり、最大厚さが３インチ（７．６ｃｍ）である上記３に記載の布複合体。
９．  耐熱性繊維が、１分あたり２０℃の速度で５００℃に空気中で加熱されたときに繊維重量の９０パーセントを維持する有機繊維である上記１に記載の布複合体。
１０．  耐熱性繊維が、パラ−アラミド、ポリベンザゾール、ポリベンゾイミダゾール、またはポリイミドポリマーを含んでなる上記１に記載の布複合体。
１１．  パラ−アラミドがポリ（パラフェニレンテレフタルアミド）である上記１０に記載の布複合体。
１２．  セルロース繊維が、ケイ酸を含有するビスコース繊維である上記１に記載の布複合体。
１３．  耐熱性繊維がポリ（パラフェニレンテレフタルアミド）繊維であり、ビスコース繊維（Ｘ）および耐熱性繊維（Ｙ）が、下記式
Ｙ≧−０．１４Ｘ＋１．３
で表わされる重量比で防火布中に存在する上記１２に記載の布複合体。
１４．  防火布が、燃焼されたときに火炎抑制ガスを放出するガス発生材料をさらに含んでなる上記１に記載の布複合体。
１５．  ガス発生材料がモダクリル繊維である上記１４に記載の布複合体。
１６．  ガス発生材料がポリ塩化ビニル繊維である上記１４に記載の布複合体。
１７．  上記１に記載の布複合体を含んでなる、裸火に対して耐性のあるマットレス。
１８．  布複合体がマットレスのパネルに配置される上記１７に記載のマットレス。
１９．  布複合体がマットレスのボーダーに配置される上記１７に記載のマットレス。
２０．  布複合体が、耐火性糸スティッチ溶着を有するシームをさらに含んでなる上記１７に記載のマットレス。
２１．  上記９に記載の布複合体を含んでなる、裸火に対して耐性のあるマットレス。
２２．  布複合体がマットレスのパネルに配置される上記２１に記載のマットレス。
２３．  布複合体がマットレスのボーダーに配置される上記２１に記載のマットレス。
２４．  布複合体が、耐火性糸スティッチ溶着を有するシームをさらに含んでなる上記２１に記載のマットレス。
２５．  上記１３に記載の布複合体を含んでなる、裸火に対して耐性のあるマットレス。
２６．  マットレスと、マットレスファンデーションとを含んでなる、裸火に対して耐性のあるマットレスセットであって、前記マットレスセットが、上記１に記載の布複合体を含んでなるマットレスセット。
２７．  マットレスと、マットレスファンデーションとを含んでなる、裸火に対して耐性のあるマットレスセットであって、前記マットレスセットが、上記９に記載の布複合体を含んでなるマットレスセット。
２８．  マットレスと、マットレスファンデーションとを含んでなる、裸火に対して耐性のあるマットレスセットであって、前記マットレスセットが、上記１３に記載の布複合体を含んでなるマットレスセット。
２９．  マットレスと、マットレスファンデーションとを含んでなる、裸火に対して耐性のあるマットレスセットであって、
マットレスが、布複合体と、マットレスコアとを含んでなり、布複合体が、
（ａ）犠牲外側寝具用布と、
（ｂ）犠牲クッショニング材料と、
（ｃ）単層不織防火布とを順に含んでなり、
マットレスファンデーションが、単層不織防火布と、支持構造とを含んでなり、
マットレスセットが、カリフォルニア州の技術報告６０３に従ってテストされたとき、３０分以内に１５０キロワット未満のピーク放熱速度を有し、最初の１０分以内に２５メガジュール未満の総放熱を有するマットレスセット。
３０．  単層不織防火布が、耐熱性繊維少なくとも１平方ヤードあたり０．５オンス（１平方メートルあたり１７グラム）を含んでなり、不織布の坪量が、少なくとも１平方ヤードあたり２．５オンス（１平方メートルあたり８５グラム）である上記２６に記載のマットレスセット。
３１．  耐熱性繊維が、１分あたり２０℃の速度で５００℃に空気中で加熱されたときに繊維重量の９０パーセントを維持する有機繊維である上記２７に記載のマットレスセット。
３２．  耐熱性繊維が、パラ−アラミド、ポリベンザゾール、ポリベンゾイミダゾール、およびポリイミドよりなる群から選択されるポリマーを含んでなる上記２７に記載のマットレスセット。
３３．  耐熱性繊維がポリ（パラフェニレンテレフタルアミド）繊維であり、不織防火層が、ケイ酸を含有するビスコース繊維を含み、ビスコース繊維（Ｘ）および耐熱性繊維（Ｙ）が、下記式
Ｙ≧−０．１４Ｘ＋１．３
で表わされる重量比で防火布中に存在する上記２７に記載のマットレスセット。
３４．  マットレスセットが、カリフォルニア州の技術報告６０３に従ってテストされたとき、６０分以内に１５０キロワット未満のピーク放熱速度を有し、最初の１０分以内に２５メガジュール未満の総放熱を有する上記１８に記載のマットレスセット。
３５．  単層不織防火布が、耐熱性繊維少なくとも１平方ヤードあたり０．５オンス（１平方メートルあたり１７グラム）を含んでなり、不織布の坪量が、少なくとも１平方ヤードあたり２．５オンス（１平方メートルあたり８５グラム）である上記３１に記載のマットレスセット。
３６．  耐熱性繊維が、１分あたり２０℃の速度で５００℃に空気中で加熱されたときに繊維重量の９０パーセントを維持する有機繊維である上記３２に記載のマットレスセット。
３７．  耐熱性繊維が、パラ−アラミド、ポリベンザゾール、ポリベンゾイミダゾール、およびポリイミドよりなる群から選択されるポリマーを含んでなる上記３２に記載のマットレスセット。
３８．  耐熱性繊維がポリ（パラフェニレンテレフタルアミド）繊維であり、不織防火層が、ケイ酸を含有するビスコース繊維を含み、ビスコース繊維（Ｘ）および耐熱性繊維（Ｙ）が、下記式
Ｙ≧−０．１４Ｘ＋１．４
で表わされる重量比で防火布中に存在する上記３２に記載のマットレスセット。
３９．  マットレスクッショニング材料の審美性を維持しながらマットレスを防火するための方法であって、マットレスが、寝具用布と、クッショニング材料と、マットレスコアとを順に有し、方法が、
（ａ）マットレスに、クッショニング材料とマットレスコアとの間に防火布を組入れる工程を含んでなり、
（ｂ）防火布が、１分あたり２０℃の速度で７００℃に空気中で加熱されたときに繊維重量の少なくとも１０パーセントを維持するセルロース繊維少なくとも１平方ヤードあたり０．５オンス（１平方メートルあたり１７グラム）と、耐熱性繊維少なくとも１平方ヤードあたり０．５オンス（１平方メートルあたり１７グラム）とを含んでなる不織布の単層である方法。
４０．  耐熱性繊維が、１分あたり２０℃の速度で５００℃に空気中で加熱されたときに繊維重量の９０パーセントを維持する有機繊維である上記３４に記載の方法。
４１．  耐熱性繊維が、パラ−アラミド、ポリベンザゾール、ポリベンゾイミダゾール、およびポリイミドよりなる群から選択されるポリマーを含んでなる上記３４に記載の方法。
４２．  パラ−アラミドがポリ（パラフェニレンテレフタルアミド）である上記３６に記載の方法。
４３．  耐熱性繊維がポリ（パラフェニレンテレフタルアミド）繊維であり、セルロース繊維が、ケイ酸を含有するビスコース繊維であり、ビスコース繊維（Ｘ）およびポリ（パラフェニレンテレフタルアミド）繊維（Ｙ）が、下記式
Ｙ≧−０．１４Ｘ＋１．４
で表わされる重量比で防火布中に存在する上記３４に記載の方法。
４４．  防火布が、燃焼されたときに火炎抑制ガスを放出するガス発生材料をさらに含んでなる上記３４に記載の方法。